(57)【要約】      （修正有）【課題】溶融Ｓｎ−Ｚｎめっき鋼板の耐食性の有無をより迅速かつ定量的に判定することが可能なＳｎ−Ｚｎめっき鋼板の耐食性判定方法とＳｎ−Ｚｎめっき鋼板を提供すること。【解決手段】本発明に係る耐食性判定方法では、３質量％〜１５質量％のＺｎを含み、残部がＳｎおよび不可避的不純物からなる溶融めっき層を有したＳｎ−Ｚｎめっき鋼板について、溶融めっき層のＳｎ−Ｚｎ共晶の融解に伴う吸熱量と溶融めっき層のＳｎ初晶の融解に伴う吸熱量とが以下の関係式を満足するかに基づき、Ｓｎ−Ｚｎめっき鋼板の耐食性を判定する。Ｓｎ初晶の融解に伴う吸熱ピーク温度は示差走査熱量測定法で２００℃以上２３０℃未満に観測され、Ｓｎ−Ｚｎ共晶の融解に伴う吸熱ピーク温度は示差走査熱量測定法で１９８℃以上２００℃未満に観測される。（Ｓｎ初晶の融解に伴う吸熱量）／｛（Ｓｎ初晶の融解に伴う吸熱量）＋（Ｓｎ−Ｚｎ共晶の融解に伴う吸熱量）｝≧０．３【選択図】図１
2014177661.tif 000002
【特許請求の範囲】
【請求項１】
３質量％〜１５質量％のＺｎを含み、残部がＳｎおよび不可避的不純物からなる溶融めっき層を有したＳｎ−Ｚｎめっき鋼板について、前記溶融めっき層のＳｎ−Ｚｎ共晶の融解に伴う吸熱量と、前記溶融めっき層のＳｎ初晶の融解に伴う吸熱量とが、以下の関係式を満足するか否かに基づいて、前記Ｓｎ−Ｚｎめっき鋼板の耐食性を判定し、
前記融解に伴う吸熱ピーク温度および前記融解に伴う吸熱量は、示差走査熱量測定法により測定され、
前記Ｓｎ初晶の融解に伴う吸熱ピーク温度は、２００℃以上２３０℃未満に観測され、
前記Ｓｎ−Ｚｎ共晶の融解に伴う吸熱ピーク温度は、１９８℃以上２００℃未満に観測される
ことを特徴とする、Ｓｎ−Ｚｎめっき鋼板の耐食性判定方法。
（Ｓｎ初晶の融解に伴う吸熱量）／｛（Ｓｎ初晶の融解に伴う吸熱量）＋（Ｓｎ−Ｚｎ共晶の融解に伴う吸熱量）｝≧０．３
【請求項２】
前記関係式を満足する場合、判定対象とした前記Ｓｎ−Ｚｎめっき鋼板は、鉛フリー防錆鋼板として利用可能な耐食性を有すると判定し、
前記関係式を満たさない場合には、判定対象とした前記Ｓｎ−Ｚｎめっき鋼板は、鉛フリー防錆鋼板として利用可能な耐食性を有しないと判定する
ことを特徴とする、請求項１に記載のＳｎ−Ｚｎめっき鋼板の耐食性判定方法。
【請求項３】
鋼板表面に、３質量％〜１５質量％のＺｎを含み、残部がＳｎおよび不可避的不純物からなる溶融めっき層を有しており、
前記溶融めっき層のＳｎ−Ｚｎ共晶の融解に伴う吸熱量と、前記溶融めっき層のＳｎ初晶の融解に伴う吸熱量とが、以下の関係式を満足する
ことを特徴とする、Ｓｎ−Ｚｎめっき鋼板。
（Ｓｎ初晶の融解に伴う吸熱量）／｛（Ｓｎ初晶の融解に伴う吸熱量）＋（Ｓｎ−Ｚｎ共晶の融解に伴う吸熱量）｝≧０．３
ここで、上記関係式において、
前記融解に伴う吸熱ピーク温度および前記融解に伴う吸熱量は、示差走査熱量測定法により測定されたものであり、
前記Ｓｎ初晶の融解に伴う吸熱ピーク温度は、２００℃以上２３０℃未満に観測され、
前記Ｓｎ−Ｚｎ共晶の融解に伴う吸熱ピーク温度は、１９８℃以上２００℃未満に観測される。
【発明の詳細な説明】
【技術分野】
【０００１】
本発明は、Ｓｎ−Ｚｎめっき鋼板の耐食性判定方法および耐食性判定を満足するＳｎ−Ｚｎめっき鋼板に関する。
【背景技術】
【０００２】
従来、燃料タンク材料として、耐食性、加工性、はんだ性（溶接性）等の優れたＰｂ−Ｓｎ合金めっき鋼板が主として用いられ、自動車用燃料タンクとして幅広く使用されている。
【０００３】
Ｓｎ−Ｚｎ合金めっき鋼板は、例えば以下の特許文献１のように、ＺｎおよびＳｎイオンを含む水溶液中で電解する電気めっき法で、主として製造されてきた。Ｓｎ−Ｚｎ電気合金めっき鋼板は、主としてはんだ性等の要求される電子部品として、腐食環境がさほど厳しくない用途で使用されてきた。
【０００４】
一方、溶融Ｓｎ−Ｚｎめっき鋼板が、自動車燃料タンク用途の厳しい腐食環境において優れた特性を有することが知見され、例えば以下の特許文献２〜特許文献５に記載のような溶融Ｓｎ−Ｚｎめっき鋼板が開示されてきた。
【０００５】
自動車用燃料タンク素材として使用されてきたＰｂ−Ｓｎ合金めっき鋼板は、各種の優れた特性（例えば、加工性、燃料タンク内面耐食性、はんだ性、シーム溶接性等）により多用されてきたが、近年の地球環境認識の高まりにつれ、Ｐｂフリー化の方向に移行しつつある。
【０００６】
前記した溶融Ｓｎ−Ｚｎめっき鋼板は、確かに優れた耐食性、加工性、半田性を有するものである。しかしながら、近年、更なる耐食性の向上が求められている。この場合、Ｓｎ−Ｚｎめっき鋼板では、加工を受けていない平面部でも、Ｚｎ偏析に起因する孔食が発生する場合がある。特に、塩害環境を想定した塩水噴霧試験では赤錆発生に至るまでの期間が短く、塩害環境中の耐食性は十分とはいえない。犠牲防食能を更に向上させるためには、Ｚｎの添加量を増やせば良い。しかしながら、Ｚｎ量が高くなりすぎると、めっき層の主体がＳｎからＺｎへと移行していくこととなるが、Ｚｎ自体の溶出がＳｎよりも遥かに大きいため、めっき層自体の耐食性が損なわれるという問題がある。
【先行技術文献】
【特許文献】
【０００７】
【特許文献１】特開昭５２−１３０４３８号公報
【特許文献２】特許第３１２６６２２号公報
【特許文献３】特許第３１２６６２３号公報
【特許文献４】国際公開第９６／３０５６０号
【特許文献５】特開２００６−３４８３６５号公報
【発明の概要】
【発明が解決しようとする課題】
【０００８】
上述のように、様々な溶融Ｓｎ−Ｚｎめっき鋼板が存在しており、これらＳｎ−Ｚｎめっき鋼板の耐食性は、それぞれ異なるものである。また、Ｓｎ−Ｚｎめっき鋼板の性能は、長時間の耐食性評価をしてみないと判断できないため、時間と労力が必要となる。また、顕微鏡による組織観察を行うことも考えられるが、定量的に評価することが難しい。
【０００９】
そこで、本発明は、上記問題に鑑みてなされたものであり、本発明の目的とするところは、溶融Ｓｎ−Ｚｎめっき鋼板の耐食性の有無をより迅速かつ定量的に判定することが可能なＳｎ−Ｚｎめっき鋼板の耐食性判定方法および耐食性判定を満足するＳｎ−Ｚｎめっき鋼板を提供することにある。
【課題を解決するための手段】
【００１０】
本発明者らは、上記課題を解決するために鋭意検討を行った結果、以下で詳述するような溶融めっき層に関する融解温度および融解に伴う吸熱量に着目することで、溶融Ｓｎ−Ｚｎめっき鋼板の耐食性の有無を、より迅速かつ定量的に判定することが可能であることに想到した。本発明の要旨は、以下の通りである。
【００１１】
（１）３質量％〜１５質量％のＺｎを含み、残部がＳｎおよび不可避的不純物からなる溶融めっき層を有したＳｎ−Ｚｎめっき鋼板について、前記溶融めっき層のＳｎ−Ｚｎ共晶の融解に伴う吸熱量と、前記溶融めっき層のＳｎ初晶の融解に伴う吸熱量とが、以下の関係式を満足するか否かに基づいて、前記Ｓｎ−Ｚｎめっき鋼板の耐食性を判定し、前記融解に伴う吸熱ピーク温度および前記融解に伴う吸熱量は、示差走査熱量測定法により測定され、前記Ｓｎ初晶の融解に伴う吸熱ピーク温度は、２００℃以上２３０℃未満に観測され、前記Ｓｎ−Ｚｎ共晶の融解に伴う吸熱ピーク温度は、１９８℃以上２００℃未満に観測されることを特徴とする、Ｓｎ−Ｚｎめっき鋼板の耐食性判定方法。
（Ｓｎ初晶の融解に伴う吸熱量）／｛（Ｓｎ初晶の融解に伴う吸熱量）＋（Ｓｎ−Ｚｎ共晶の融解に伴う吸熱量）｝≧０．３
（２）前記関係式を満足する場合、判定対象とした前記Ｓｎ−Ｚｎめっき鋼板は、鉛フリー防錆鋼板として利用可能な耐食性を有すると判定し、前記関係式を満たさない場合には、判定対象とした前記Ｓｎ−Ｚｎめっき鋼板は、鉛フリー防錆鋼板として利用可能な耐食性を有しないと判定することを特徴とする、（１）に記載のＳｎ−Ｚｎめっき鋼板の耐食性判定方法。
（３）鋼板表面に、ＳｎおよびＺｎを少なくとも含み、残部が不可避的不純物からなる溶融めっき層を有しており、前記溶融めっき層のＳｎ−Ｚｎ共晶の融解に伴う吸熱量と、前記溶融めっき層のＳｎ初晶の融解に伴う吸熱量とが、以下の関係式を満足することを特徴とする、Ｓｎ−Ｚｎめっき鋼板。
（Ｓｎ初晶の融解に伴う吸熱量）／｛（Ｓｎ初晶の融解に伴う吸熱量）＋（Ｓｎ−Ｚｎ共晶の融解に伴う吸熱量）｝≧０．３
ここで、上記関係式において、前記融解に伴う吸熱ピーク温度および前記融解に伴う吸熱量は、示差走査熱量測定法により測定されたものであり、前記Ｓｎ初晶の融解に伴う吸熱ピーク温度は、２００℃以上２３０℃未満に観測され、前記Ｓｎ−Ｚｎ共晶の融解に伴う吸熱ピーク温度は、１９８℃以上２００℃未満に観測される。
【発明の効果】
【００１２】
以上説明したように、本実施形態に係る熱量測定により、溶融Ｓｎ−Ｚｎ系めっき鋼板か否かを、従来の方法よりも迅速かつ定量的に判断することができる。これにより、耐食性に優れる燃料タンク用の鉛フリー防錆鋼板として利用可能な溶融Ｓｎ−Ｚｎ系めっき鋼板か否かを判断することができる。また、上記関係式を満足するめっき鋼板は、Ｐｂを使用しない燃料タンク材料として好適な特性を有する。
【図面の簡単な説明】
【００１３】
【図１】本発明の実施形態に係る溶融めっき層の示差走査熱測定曲線の一例を示したグラフ図である。
【図２】比較例に該当する溶融めっき層の示差走査熱測定曲線の一例を示したグラフ図である。
【発明を実施するための形態】
【００１４】
以下に添付図面を参照しながら、本発明の好適な実施の形態について詳細に説明する。
【００１５】
（本発明者らが得た知見について）
本発明の実施形態に係るＳｎ−Ｚｎめっき鋼板の耐食性判定方法およびＳｎ−Ｚｎめっき鋼板について説明するに先立ち、本発明者らが溶融Ｓｎ−Ｚｎめっき層について検討した結果得られた知見について、詳細に説明する。
【００１６】
本発明者らは、耐食性が劣る溶融Ｓｎ−Ｚｎめっき組織、および、耐食性が優れる溶融Ｓｎ−Ｚｎめっき組織について、鋭意検討を行った。その結果、以下のような知見を得ることができた。
【００１７】
すなわち、本発明者らは、耐食性が劣る溶融Ｓｎ−Ｚｎめっき組織は、Ｓｎ初晶とセル状の二元Ｓｎ−Ｚｎ共晶組織とが混在した凝固組織となりやすく、腐食の起点となるＺｎが共晶セル−共晶セル粒界に偏析しやすい構造である一方で、耐食性が優れる溶融Ｓｎ−Ｚｎめっき組織は、Ｓｎ初晶を積極的に成長させ、共晶セルの成長を抑制させたものであることを突き止めた。さらに、これらのめっき組織の示差走査熱量を測定し、得られた測定結果について検討したところ、Ｓｎ初晶が十分に晶出しためっき層と、Ｓｎ−Ｚｎ共晶セルが成長しためっき層とでは、それぞれの結晶組織に特徴的な融解挙動を示すことを知見した。
【００１８】
本発明は、この知見に基づき、融解に伴うＳｎ初晶とＳｎ−Ｚｎ共晶との吸熱量比が特定の領域（範囲）に含まれるか否かを確認することで、耐食性が優れる溶融Ｓｎ−Ｚｎめっきかどうかを迅速に判断することができるようにしたものである。
【００１９】
すなわち、本発明者らは、熱分析の一手法である示差走査熱量測定（Ｄｉｒｆｅｒｅｎｔｉａｌｉａｌ  Ｓｃａｍｍｉｎｇ  Ｃａｌｏｒｉｍｅｔｒｙ：ＤＳＣ）により得られる溶融めっき層の熱分析結果と、溶融Ｓｎ−Ｚｎめっき鋼板の耐食性と、の間に強い相関が認められることを見出した。
【００２０】
示差走査熱量測定（Ｄｉｆｆｅｒｅｎｌｉａｌ  Ｓｃａｎｎｉｎｇ  Ｃａｌｏｒｉｍｅｔｒｙ：ＤＳＣ）は、標準物質と試料とを同時に加熱し、温度差が生じた場合、その温度差を打ち消すために必要なエネルギーを加え、要したエネルギー（熱含量変化）の時間変化を基準物質の温度と共に測定する方法である。測定により得られる示差走査熱量測定曲線は、ある温度での吸熱反応、発熱反応に対するシグナルをピークとして与えるとともに、この示差走査熱量測定方法では熱エネルギーを電気のジュール熱で与えるため、反応熱を定量的に測定できる。
【００２１】
すなわち、以下で詳述する本発明の実施形態は、Ｓｎ、Ｚｎおよび不可避的不純物からなる溶融めっき層を有する鋼板について、前記溶融めっき層のＳｎ−Ｚｎ共晶の融解熱（Ｓｎ−Ｚｎ共晶の融解に伴う吸熱量）とＳｎ初晶の融解熱（Ｓｎ初晶の融解に伴う吸熱量）のそれぞれの吸熱量比が、以下の関係式（１）を満たすか否かに基づいて、高耐食性Ｓｎ−Ｚｎめっき鋼板の耐食性を高速に判定する方法である。
【００２２】
（Ｓｎ初晶の融解に伴う吸熱量）／｛（Ｓｎ初晶の融解に伴う吸熱量）＋（Ｓｎ−Ｚｎ共晶の融解に伴う吸熱量）｝≧０．３  ・・・（１）
【００２３】
ここで、Ｓｎ−Ｚｎの二元状態図に着目すると、Ｚｎ含有量３質量％での融点は２１５℃であり、Ｚｎ含有量の増加とともに融点は低下していく。また、Ｚｎ含有量が８．８質量％で共晶となり、共晶の融点が１９８．５℃となる。従って、２００℃以上２３０℃未満にＳｎ初晶の融解に対応する吸熱ピークが観測され、１９８℃以上２００℃未満にＳｎ−Ｚｎ共晶の融解に対応する吸熱ピークが観測される。
【００２４】
Ｓｎ−Ｚｎめっき鋼板の溶融めっき層を構成するめっき組織を、上記の関係式（１）に示しためっき条件を満たす溶融Ｓｎ−Ｚｎめっき組織にするためには、めっき層中のＺｎの質量比を、３％以上１５％以下にする必要がある。Ｚｎの質量比が３％未満である場合には、Ｚｎによる犠牲防食性が発揮されないため、好ましくない。また、Ｚｎの質量比が１５％を超えると亜共晶領域となり、Ｚｎ初晶とＳｎ−Ｚｎ共晶とが晶出し、Ｚｎ部のピンホール的な腐食形態を示して耐食性が劣化するとともに、Ｓｎ初晶が晶出しない。そのため、（Ｓｎ初晶の融解に伴う吸熱量）／｛（Ｓｎ初晶の融解に伴う吸熱量）＋（Ｓｎ−Ｚｎ共晶の融解に伴う吸熱量）｝＜０．３となる。
【００２５】
また、溶融Ｓｎ−Ｚｎめっきの付着量については、特に限定されるものではないが、１０ｇ／ｍ２〜６０ｇ／ｍ２とすることが好ましい。溶融めっきの場合、めっき付着量を制御するためにはガスワイピング法が用いられ、付着量を下げるにはガス吐出量を上げればよいが、ガス吐出量を上げ過ぎると溶融しためっき液のスプラッシュにより表面品位が低下する。このスプラッシュを抑制可能な下限付着量が１０ｇ／ｍ２であるため、１０ｇ／ｍ２を下限値とすることが好ましい。一方、めっき付着量を上げると耐食性は向上するものの、６０ｇ／ｍ２を超過するとスポット抵抗溶接での連続打点が低下してくるため、６０ｇ／ｍ２を上限値とすることが好ましい。
【００２６】
さらに、溶融Ｓｎ−Ｚｎめっき処理の前に、鋼板に対してプレめっきを行っても良い。ここで、溶融Ｓｎ−Ｚｎめっき処理の前に鋼板にプレめっきすることでも、溶融めっき層のめっき組織が変化して耐食性に影響することが判明している。
【００２７】
鋼板に対してＮｉプレめっきを行う場合、Ｎｉ付着量（金属Ｎｉとしての付着量）が０．３ｇ／ｍ２以下までは、Ｓｎ初晶が優先して晶出するために（Ｓｎ初晶の融解に伴う吸熱量）／｛（Ｓｎ初晶の融解に伴う吸熱量）＋（Ｓｎ−Ｚｎ共晶の融解に伴う吸熱量）｝≧０．３となり、優れた耐食性を示す。一方、Ｎｉ付着量が０．３ｇ／ｍ２を超えると（Ｓｎ初晶の融解に伴う吸熱量）／｛（Ｓｎ初晶の融解に伴う吸熱量）＋（Ｓｎ−Ｚｎ共晶の融解に伴う吸熱量）｝＜０．３となり、耐食性が劣化する。従って、鋼板に対してＮｉプレめっきを行う場合、Ｎｉ付着量は、０．３ｇ／ｍ２以下とすることが好ましい。
【００２８】
また、鋼板に対してプレめっきとしてＦｅ−Ｎｉめっきを行う場合で、かつ、Ｆｅ−ＮｉめっきのＮｉ質量比率が８０％超である場合、Ｎｉプレめっきを行う場合と同様に、Ｎｉとしての付着量が０．３ｇ／ｍ２を超えると（Ｓｎ初晶の融解に伴う吸熱量）／｛（Ｓｎ初晶の融解に伴う吸熱量）＋（Ｓｎ−Ｚｎ共晶の融解に伴う吸熱量）｝＜０．３となり、耐食性が劣化するため、好ましくない。一方、Ｆｅ−ＮｉめっきのＮｉ質量比率が８０％以下の場合であれば、Ｎｉ付着量に関係なく初晶Ｓｎが晶出して、（Ｓｎ初晶の融解に伴う吸熱量）／｛（Ｓｎ初晶の融解に伴う吸熱量）＋（Ｓｎ−Ｚｎ共晶の融解に伴う吸熱量）｝≧０．３となり、優れた耐食性を示す。
【００２９】
本発明の実施形態において、溶融Ｓｎ−Ｚｎめっき鋼板に使用する母材鋼の成分については、特に限定されるものではないが、鋼種としては、例えば、Ｔｉ、Ｎｂ、Ｂ等を添加したＩＦ鋼、Ａｌ−ｋ鋼、Ｃｒ添加鋼、ステンレス鋼、ハイテン等が挙げられる。
【００３０】
（耐食性の高速判定方法と耐食性を有するめっき鋼板について）
上記知見をもとに本発明者らが完成した耐食性の高速判定方法と、耐食性を有するめっき鋼板について、以下で詳細に説明する。
【００３１】
まず、溶融めっき層の融解挙動について説明する。この融解挙動は、本判定方法では最も重要である。Ｓｎ−Ｚｎめっき鋼板の耐食性（例えば、この鋼板を用いて製造した燃料タンクの内面と外面における耐食性にも適用できる。）は、ＤＳＣによって測定された、溶融めっき層のＳｎ−Ｚｎ共晶の融解熱と、Ｓｎ初晶の融解熱と、の吸熱量比に基づいて判断される。
【００３２】
本実施形態では、先だって説明したように、溶融めっき層のＳｎ−Ｚｎ共晶の融解熱とＳｎ初晶の融解熱との吸熱量比が、以下の関係式（１）を満たすことが必要である。
【００３３】
（Ｓｎ初晶の融解に伴う吸熱量）／｛（Ｓｎ初晶の融解に伴う吸熱量）＋（Ｓｎ−Ｚｎ共晶の融解に伴う吸熱量）｝≧０．３  ・・・（１）
【００３４】
吸熱量比を上記の式（１）のように規定した理由は、（Ｓｎ初晶の融解に伴う吸熱量）／｛（Ｓｎ初晶の融解に伴う吸熱量）＋（Ｓｎ−Ｚｎ共晶の融解に伴う吸熱量）｝＝０．３を境界にして、Ｓｎ−Ｚｎめっき層の組織が大きく異なるためである。
【００３５】
より詳細には、（Ｓｎ初晶の融解に伴う吸熱量）／｛（Ｓｎ初晶の融解に伴う吸熱量）＋（Ｓｎ−Ｚｎ共晶の融解に伴う吸熱量）｝＜０．３という熱分析挙動を示すめっき組織は、Ｓｎ−Ｚｎ共晶セルが全面に成長し、Ｓｎ−Ｚｎ共晶セル−共晶セル粒界でめっき層を深さ方向に貫通するＺｎ偏析が起こりやすい。
【００３６】
一方、（Ｓｎ初晶の融解に伴う吸熱量）／｛（Ｓｎ初晶の融解に伴う吸熱量）＋（Ｓｎ−Ｚｎ共晶の融解に伴う吸熱量）｝≧０．３という熱分析挙動を示すめっき組織は、Ｓｎ−Ｚｎ共晶セル凝固を抑制するのに十分なＳｎ初晶が晶出している。このため、Ｚｎ偏析が劇的に減少している。その結果、溶融めっき層の耐食性が飛躍的に向上するとともに加工性や溶接性も向上していた。
【００３７】
以上により、耐食性に優れる溶融めっき層を構成するＳｎ−Ｚｎ二元合金組成では、融解に伴うＳｎ初晶とＳｎ−Ｚｎ共晶との吸熱量比を、下記の式（１）のように規定した。
【００３８】
（Ｓｎ初晶の融解に伴う吸熱量）／｛（Ｓｎ初晶の融解に伴う吸熱量）十（Ｓｎ−Ｚｎ共晶の融解に伴う吸熱量）｝≧０．３  ・・・（１）
【００３９】
ここで、本実施形態に係る溶融めっき層の組成では、Ｓｎ初晶の融解に伴う吸熱ピーク温度ｂが２００℃以上２３０℃以下となり、Ｓｎ−Ｚｎ共晶の融解に伴う吸熱ピーク温度ａが１９８℃以上２００℃未満となる。
【００４０】
従って、上記２種類のめっき組織の吸熱量が上記関係式（１）を満足する場合、判定対象としたＳｎ−Ｚｎめっき鋼板は、鉛フリー防錆鋼板として利用可能な耐食性を有すると判定することができ、関係式（１）を満たさない場合には、判定対象としたＳｎ−Ｚｎめっき鋼板は、鉛フリー防錆鋼板として利用可能な耐食性を有しないと判定することができる。
【００４１】
逆に、３質量％〜１５質量％のＺｎを含み、残部がＳｎおよび不可避的不純物からなる溶融めっき層を有しており、この溶融めっき層の熱分析結果が上記関係式（１）を満足している溶融Ｓｎ−Ｚｎめっき鋼板は、鉛フリー防錆鋼板として利用可能な程の耐食性を有する鋼板となる。
【００４２】
本実施形態では、上記のような溶融熱（溶融に伴う吸熱量）を測定するに際して、物質の熱分析を行うことが可能な公知の測定機器を利用することが可能であるが、このような測定機器の一例として、示差走査熱量測定装置（Ｄｉｆｆｅｒｅｎｔｉａｌ  Ｓｃａｎｎｉｎｇ  Ｃａｌｏｒｉｍｅｔｒｙ：ＤＳＣ）を挙げることができる。示差走査熱量測定装置を用いて溶融熱を測定する場合、例えば溶融Ｓｎ−Ｚｎ系めっき鋼板（厚み：０．５ｍｍ〜２．０ｍｍ）を直径６ｍｍφに打ち抜き、アルミニウム製パンに封入することで測定試料とすることができる。また、昇温速度は、一般的には２℃／ｍｉｎ〜２０℃／ｍｉｎの範囲で選択できる。得られる測定結果は、昇温速度に依存性を持つ。昇温速度が大きくなると、全体の挙動は高温側にシフトし、ピーク分解能は低下する。ただし、単位時間あたりの変化量は大きくなるので、見かけの感度は高まり、微小ピークの検出には有利なことがある。また、目的とする挙動自体、昇温速度依存性がある場合があり、種々の昇温速度で測定を試みることが好ましいものの、本実施形態においては、昇温速度２．５℃／ｍｉｎで、効率的かつ最適な示差走査熱量測定曲線を得ることができた。この２．５℃／ｍｉｎという昇温速度では、１９８℃以上２００℃未満の吸熱ピークと２００℃以上２３０℃以下に現れる吸熱ピークとを、より明確に分離することが可能である。
【００４３】
なお、本実施形態では、吸熱ピーク温度は、示差走査熱量測定曲線で現れる吸熱ピーク頂点温度（ピークトップ温度）をさす。また、吸熱量は、ベースラインと曲線で囲まれた面積より求めることとする。
【００４４】
以上説明したように、本実施形態に係る熱量測定により、耐食性に優れる燃料タンク用の鉛フリー防錆鋼板として利用可能な溶融Ｓｎ−Ｚｎ系めっき鋼板か否かを、従来の方法よりも迅速かつ定量的に判断することができる。また、上記関係式（１）を満足するめっき鋼板は、Ｐｂを使用しない燃料タンク材料として好適な特性を有する。
【実施例】
【００４５】
以下に、実施例および比較例を示しながら、本発明の実施形態に係る耐食性の判定方法および溶融Ｓｎ−Ｚｎめっき鋼板について詳細に説明する。なお、以下に示す実施例は、本発明の実施形態に係る耐食性の判定方法および溶融Ｓｎ−Ｚｎめっき鋼板のあくまでも一例であって、本発明に係る耐食性の判定方法および溶融Ｓｎ−Ｚｎめっき鋼板が、下記に示す実施例に限定されるわけではない。
【００４６】
［実験方法］
以下に示す実験例では、板厚０．８ｍｍの焼鈍・調圧済みのＩＦ鋼板に、プレめっき処理として、電気めっき法によりワット浴（硫酸ニッケル２４０ｇ／Ｌ、塩化ニッケル４５ｇ／Ｌ、ホウ酸３０ｇ／Ｌ、ｐＨ＝４．０）からＮｉめっきを０．１〜１ｇ／ｍ２（片面あたり浴温度５０℃、電流密度１０Ａ／ｄｍ２）施した。Ｆｅ−Ｎｉ合金めっき浴は、前記のＮｉめっきのワット浴に対して、硫酸鉄を３０〜３００ｇ／Ｌ添加したものを使用した。Ｎｉ付着量は、蛍光Ｘ線分析による検量線法にて測定した。Ｆｅ−ＮｉめっきのＮｉ質量比は、事前にＣｕ板にめっきしたあと、めっきを塩酸（１Ｎ）で溶かした水溶液中のＦｅ，Ｎｉ濃度をＩＣＰ法により分析することで特定した。
【００４７】
これらの鋼板に、塩化亜鉛、塩化アンモニウムおよび塩酸を含むめっき用フラックスを塗布した後、３００℃のＳｎ−Ｚｎ系溶融めっき浴に導入した。めっき浴と鋼板表面とを５秒間反応させた後、めっき浴より鋼板を引き出し、ガスワイビング法により付着量調整を行い、めっき付着量（Ｓｎ＋Ｚｎの全付着量）を３０ｇ／ｍ２（片面あたり）に制御した。ガスワイビングの後、エアジェットクーラーにて１０℃／ｓｅｃの冷却速度にて溶融めっき層を凝固した。めっき付着量は、蛍光Ｘ線分析によりＳｎおよびＺｎの付着量を測定し、その合計より求めた。
【００４８】
得られたＳｎ−Ｚｎめっき鋼板の示差走査熱量測定曲線を、パーキンエルマー製ＤＳＣ７を使用して求めた。測定試料の準備は、Ｓｎ−Ｚｎめっき鋼板を直径６ｍｍφに打ち抜き、アルミニウム製パンに封入した。昇温速度を２．５℃／ｍｉｎとして、常温から２５０℃まで測定を行った。吸熱ピーク温度ａ、ｂは、示差走査熱量測定曲線で現れる吸熱ピーク頂点温度（ピークトップ温度）より求め、また、吸熱量は、ベースラインと曲線で囲まれた面積より求めた。
【００４９】
［評価方法］
燃料タンク外面の塩害環境での耐食性は、ＪＩＳ  Ｚ２３７１に則した塩水噴霧試験（Ｓａｌｔ  Ｓｐｒａｙ  Ｔｅｓｔｉｎｇ：ＳＳＴ）により、９６０時間後の赤錆発生面積率で評価し、赤錆面積率１０％以下を良好とした。
【００５０】
燃料タンク内面の耐食性は、以下の方法により行なった。
圧力容器中にて１００℃で２４時間放置した強制劣化ガソリンに１０ｖｏ１％の水を添加し、腐食液を作製した。この腐食液３５０ｍｌ中にて、ビードつき引抜加工を行っためっき鋼板（板厚減少率１５％、３０×３５ｍｍ端面・裏面シール）を４５℃にて３週間の腐食試験を行い、溶出した金属イオンのイオン種と溶出量を測定した。得られた溶出量について、総金属量２００ｐｐｍ未満を良好とした。
【００５１】
加工性は、幅３０ｍｍ×３００ｍｍの試験片を、２個の表面が平滑な金型（幅６０ｍｍ×長さ４０ｍｍ；材質ＳＫＤ１１）により１５００ｋｇで押えながら挟み、金型間を引き抜く際の動摩擦抵抗を測定することで評価し、摩擦係数が０．１３以下を良好とした。
【００５２】
溶接性は、スポット抵抗溶接法にて評価した。より詳細には、板厚０．８ｍｍの試料を２枚重ね合わせ、電極はＣｒ−Ｃｕ電極（ＤＲ８Ｒ−６Φ４０Ｒ）、加圧力は２００ｋｇ、予備加圧５０サイクル−通電１２サイクル−ホールド３サイクル、通電電流は８ｋＡにて、溶接ボタン径が３．６ｍｍ以下になるまでの溶接打点数にて評価した。得られた打点数が２００点以上を、良好とした。
【００５３】
得られた評価結果を、以下の表１に示した。
ここで、表１中、外面耐食性、内面耐食性、加工性および溶接性について、評価結果が良好であった場合には、「良」と示しており、評価結果が良好ではなかった場合には、「劣」と示している。また、各試料の総合評価の結果を、以下のように示した。
Ａ：Ｇｏｏｄ、使用可
Ｂ：Ｂａｄ、使用不可
【００５４】
【表１】
2014177661.tif 000003
【００５５】
図１は、試料Ｎｏ．１の示差走査熱量測定曲線を示す。表１のＮｏ．１〜１６の発明例では、いずれも使用に十分耐えうる特性を有している。Ｎｏ．１〜１６は、Ｎｉ付着量の影響を見るために作製された試料である。Ｎｉ付着量アップにより、吸熱量比が低下（すなわちＳｎ初晶が減少）していっているが、Ｎｏ．４でも実用上は使用可能レベルである。
【００５６】
図２は、Ｎｏ．１７の示差走査熱量測定曲線を示す。Ｎｏ．１７〜１８の比較例では、Ｎｉ付着量が多く、吸熱量比（ＤＳＣ比）が低下しており、Ｓｎ初晶がほとんど現れなかった。共晶セル粒界のＺｎ偏析および粗大Ｚｎ結晶の成長が助長されるため、内外面いずれの耐食性も低下して加工性や溶接性も低下した。Ｎｏ．１９の比較例ではＺｎ含有量（質量％）が高く、もはやＳｎ初晶が現れなかった。共晶セル粒界のＺｎ偏析および粗大Ｚｎ結晶の成長が助長されるため、内外面いずれの耐食性も低下して加工性や溶接性も低下した。
【００５７】
また、表１から明らかなように、上記関係式（１）で表される吸熱量比（ＤＳＣ比）が０．３以上となっているＮｏ．１〜Ｎｏ．１６では耐食性（外面耐食性および内面耐食性）は良好と評価されている一方、吸熱量比（ＤＳＣ比）が０．３未満となっているＮｏ．１７〜Ｎｏ．１９では、耐食性（外面耐食性および内面耐食性）は良好ではないと評価されている。この結果からも明らかなように、上記関係式（１）を満足するか否かは耐食性に関する評価結果と相関があり、この関係式（１）を満足するか否かに応じて、耐食性を有しているか否かを迅速に判定することが可能であることがわかる。
【００５８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００５９】
本発明の示差走査熱量測定により耐食性、加工性、溶接性に優れ、劣化ガソリン等に対しても長期間耐える燃料タンク用の鉛フリー防錆鋼板として用いることができる溶融Ｓｎ−Ｚｎ系めっき鋼板を迅速に判断することができる。このようなめっき鋼板は、Ｐｂを使用しない燃料タンク材料として好適な特性を有する。
【符号の説明】
【００６０】
ａ    Ｓｎ−Ｚｎ共晶の吸熱ピーク温度
ｂ    Ｓｎ初晶の吸熱ピーク温度
【図１】
2014177661.tif 000004
【図２】
2014177661.tif 000005